(57)【要約】【課題】表面結晶化度が高く、ＦＰＣ等の製造に際して離型フィルムとして使用した場合に良好な離型性が得られる、ポリ４−メチル−１−ペンテン樹脂組成物からなるフィルムおよび、該樹脂フィルムである離型フィルムを提供することである。【解決手段】４−メチル−１−ペンテン以外の炭素原子数４〜１０のα−オレフィンからなる重合体（Ａ）０．５〜３質量部と、ポリ４−メチル−１−ペンテン（Ｂ）９５．５〜９７質量部からなるポリ４−メチル−１−ペンテン樹脂組成物からなるフィルムが、高い表面結晶化度を有するとともに、ブロッキング係数が小さく、ＦＰＣなどの製造に際して離型フィルムとして使用した場合、良好な離型性が得られることを見出した。【選択図】なし【特許請求の範囲】
【請求項１】
４−メチル−１−ペンテン以外の炭素原子数４〜１０のα−オレフィンからなる重合体（Ａ）０．５〜３質量部と、ポリ４−メチル−１−ペンテン（Ｂ）９５．５〜９７質量部（（Ａ）と（Ｂ）の合計量は１００質量部）からなるポリ４−メチル−１−ペンテン樹脂組成物。
【請求項２】
４−メチル−１−ペンテン以外の炭素原子数４〜１０のα−オレフィンからなる重合体（Ａ）が３−メチル−１−ブテンまたは３−メチル−１−ペンテンを８０質量％以上有する重合体であり、ポリ４−メチル−１−ペンテン（Ｂ）が４−メチル−１−ペンテンを９３質量％以上有する重合体であることを特徴とする、請求項１に記載のポリ４−メチル−１−ペンテン樹脂組成物。
【請求項３】
ブロッキング係数が３〜９ｇｆ／ｃｍ２であることを特徴とする、請求項１または２に記載のポリ４−メチル−１−ペンテン樹脂組成物からなるフィルム。
【請求項４】
表面結晶化度が２０〜７０％であることを特徴とする、請求項１または２に記載のポリ４−メチル−１−ペンテン樹脂組成物からなるフィルム。
【請求項５】
請求項３または４に記載のポリ４−メチル−１−ペンテン樹脂フィルムである離型フィルム。
【発明の詳細な説明】
【技術分野】
【０００１】
本発明は、ブロッキング係数が小さく表面結晶化度が高いことから、フレキシブル配線基板などの製造に好適な、ポリ４−メチル−１−ペンテン樹脂組成物および該樹脂組成物からなるフィルムに関する。
【背景技術】
【０００２】
電子機器の急速な進歩に伴い、ＩＣの集積度が増大するにつれ、より高密度、高信頼性化への要求に対応する目的でプリント配線板が多用されていることは良く知られている。
プリント配線板としては、片面プリント配線板、両面プリント配線板、多層プリント配線板、およびフレキシブルプリント配線板などがあるが、なかでも３層以上の導電体の中間に電気絶縁層をおいて一体化し、任意の導電体層相互およびプリント配線板に実装する電子部品のリードと任意の導電体層との接続ができる点で、多層フレキシブルプリント配線基板（以下ＦＰＣと略す）の応用分野は広がっている。このＦＰＣは銅箔とポリイミドフィルムを、接着剤を介して積層化して製造される。
【０００３】
ところで、ＦＰＣの製造に先立って行われる銅貼積層板の製造は、銅箔上に載置したプリプレグを加熱加圧処理によって一体化するものであるが、銅貼積層板は一組ずつ作られるわけでなく、複数の銅貼積層板枚を同時にプレス成形することが行われており、その際それぞれの銅貼積層板の間に離型フィルムを挟んでプレス成形を行ない、プレス成形後に離型フィルムを剥離することで一組ずつ銅貼積層板を得る製造法が行われている。
【０００４】
離型フィルムとしては、耐熱性および加熱加圧後の離型性が優れていることから、ポリ−４−メチル−１−ペンテン樹脂からなるフィルムを使用することが提案されている。ポリ−４−メチル−１−ペンテンは、融点が２３５℃と高いため、温度１８０℃程度で行われる銅貼積層板の成形においても、優れた耐熱性および離型性を有している。
しかしながら、近年とみに配線速度の増大や信頼性向上のために高品質のＦＰＣが要求される傾向があり、このようなプリント配線板の製造に用いられる銅貼積層板の製造時の加熱加圧処理条件も厳しくなり、使用される離型フィルムにも、さらに優れた離型性が要求されている。
【０００５】
特開平２−３２１０６号公報には、炭素原子数２〜６のα−オレフィンを触媒成分中のチタン原子１ミリモル当り、約１〜約５００ｇの割合で予備重合させた触媒を使用する、低分子量体成分の含有量が低い４−メチル−１−ペンテン系共重合体の製法が開示されている。しかしながら、当該製法で得られる４−メチル−１−ペンテン共重合体をＦＰＣなどの製造に際して離型フィルムとして使用した場合の離型性は、十分なものではなかった。
【特許文献１】特公昭５８−１５９５２号公報
【特許文献２】特開昭５７−７０６５３号公報
【特許文献３】特開平２−３２１０６号公報
【発明の開示】
【発明が解決しようとする課題】
【０００６】
本発明は、上記の問題を解決するものであり、表面結晶化度が高くＦＰＣなどの製造に際して離型フィルムとして使用した際に加熱加圧処理後にＦＰＣと接着を起こすことなく離型性が良好な、ポリ４−メチル−１−ペンテン樹脂組成物並びに該樹脂組成物からなるフィルムおよび、離型フィルムを提供することである。
【課題を解決するための手段】
【０００７】
本発明者らは上記の課題を解決すべく鋭意研究した結果、特定のα−オレフィンからなる重合体を特定量有するポリ４−メチル−１−ペンテン樹脂組成物からなるフィルムが、高い表面結晶化度を有するとともに、ブロッキング係数が小さく、ＦＰＣなどの製造に際して離型フィルムとして使用した場合、良好な離型性が得られることを見出し、本発明を完成するに至った。
【０００８】
すなわち本発明は、４−メチル−１−ペンテン以外の炭素原子数４〜１０のα−オレフィンからなる重合体（Ａ）０．５〜３質量部と、ポリ４−メチル−１−ペンテン（Ｂ）９５．５〜９７質量部（（Ａ）と（Ｂ）の合計量は１００質量部）からなるポリ４−メチル−１−ペンテン樹脂組成物並びに、該樹脂組成物からなるフィルムおよび、該樹脂組成物からなるフィルムである離型フィルムを提供することである。
【発明の効果】
【０００９】
本発明のポリ４−メチル−１−ペンテン樹脂組成物からなるフィルムは、表面結晶化度が高く、ブロッキング係数が小さいことから離型性が良好であり、ＦＰＣなどの製造に際して離型フィルムとして好適に使用できることから、工業的価値は極めて高い。
【発明を実施するための最良の形態】
【００１０】
以下、本発明に係るポリ４−メチル−１−ペンテン樹脂組成物並びに該樹脂組成物からなるフィルムおよび離型フィルムについて詳細に説明する。
【００１１】
［本発明の重合体（Ａ）］
本発明の４−メチル−１−ペンテン以外の炭素原子数４〜１０のα−オレフィンからなる重合体（Ａ）としては、３−メチル−１−ブテン、３−メチル−１−ペンテン、４−メチル−１−ペンテン、４,４−ジメチル−１−ペンテンなどが例示できる。これらのα−オレフィンは一種単独でも二種以上組合わせても用いることができ、特に３−メチル−１−ブテンまたは３−メチル−１−ペンテンが好ましい。さらに、３−メチル−１−ブテンまたは３−メチル−１−ペンテンから導かれる繰り返し単位が通常８０質量％以上、好ましくは９０〜１００質量％、さらに好ましくは９８〜１００質量％であると、より表面結晶化度が高く、ブロッキング係数が小さいフィルムを得ることができる。
また本発明の４−メチル−１−ペンテン以外の炭素原子数４〜１０のα−オレフィンからなる重合体（Ａ）は、チーグラ・ナッタ触媒、メタロセン系触媒等の周知の触媒を用いて製造することができ、例えば特開２００３−１０５０２２号公報に記載されているように、触媒の存在下に上記の炭素原子数４〜１０のα−オレフィンを、重合温度２０℃以下、好ましくは１０〜２０℃で、実質的に水素の存在しない状態で重合することが好ましい。ここで実質的に水素が存在しないとは、積極的に水素を添加しないことを意味し、重合系内の水素濃度は０〜０．１モル％、好ましくは０．０００１〜０．００１モル％未満である。
【００１２】
［ポリ４−メチル−１−ペンテン（Ｂ）］
本発明のポリ４−メチル−１−ペンテン（Ｂ）は、４−メチル−１−ペンテンの単独重合体または、４−メチル−１−ペンテンと他のα−オレフィンとの共重合体である。他のα−オレフィンとしては、エチレンと炭素原子数３〜２０のα−オレフィンが挙げられ、一種単独でも二種以上使用してもよい。本発明において好ましいα−オレフィンとしては、炭素原子数７〜２０のα−オレフィンであり、特に１−デセン、１−ドデセン、１−テトラデセン、１−ヘキサデセン、１―オクタデセンが好適に使用できる。また４−メチル−１−ペンテンを９３質量％以上、好ましくは９６質量％以上の量で含む４−メチル−１−ペンテンを主体とした重合体であると、良好な耐熱性が得られることから好ましい。
本発明のポリ４−メチル−１−ペンテン（Ｂ）の製造方法としては、特に限定されるものではなく、チーグラ・ナッタ触媒、メタロセン系触媒等の周知の触媒を用いて製造することができ、例えば特開２００３−１０５０２２号公報に記載されているように触媒の存在下に４−メチル−１−ペンテンと上記α−オレフィンを重合することで得ることができる。
また重合に際しての重合温度の調節および重合系へ水素添加を行なうことにより分子量を調節することができ、ポリ４−メチル−１−ペンテン（Ｂ）は、ＡＳＴＭ  Ｊ１６０１に準じて測定した極限粘度［η］が、２．５〜４ｄｌ／ｇ、さらに３〜３．８ｄｌ／ｇであことが好ましい。
【００１３】
［ポリ４−メチル−１−ペンテン樹脂組成物］
本発明のポリ４−メチル−１−ペンテン樹脂組成物は、上記の４−メチル−１−ペンテン以外の炭素原子数４〜１０のα−オレフィンからなる重合体（Ａ）０．５〜３質量部、好ましくは０．５〜１質量部と、ポリ４−メチル−１−ペンテン（Ｂ）９５．５〜９７質量部、好ましくは９５．５〜９９質量部（（Ａ）と（Ｂ）の合計量は１００質量部）からなる。（Ａ）および（Ｂ）がこのような範囲にあると、ポリ４−メチル−１−ペンテンの良好な透明性および耐熱性を損なうことなく、フィルムとして表面結晶化度２０〜７０％、好ましくは３０〜６０％、さらに好ましくは３０〜５０％、半結晶化時間１３０〜２２０秒、好ましくは１３０〜２００秒、また、ブロッキング係数３〜９ｇｆ／ｃｍ２、好ましくは３〜８ｇｆ／ｃｍ２の物性が得られ、離型フィルムとして使用した際に良好な剥離性を得ることができる。
本発明のポリ４−メチル−１−ペンテン樹脂組成物は、上記のチーグラ・ナッタ触媒などを用いて、４−メチル−１−ペンテン以外の炭素原子数４〜１０のα−オレフィンからなる重合体（Ａ）を重合する予備重合を行なう。次いで該予備重合済みの触媒の存在下に、ポリ４−メチル−１−ペンテン（Ｂ）を重合する主重合を行なうことで、重合体パウダーとして得ることができる。
ポリ４−メチル−１−ペンテン樹脂組成物中の、４−メチル−１−ペンテン以外の炭素原子数４〜１０のα−オレフィンからなる重合体（Ａ）とポリ４−メチル−１−ペンテン（Ｂ）の割合は、上記予備重合と主重合で得られる重合体の量を、単量体の供給量および重合時間などを調節することにより可能である。また重合に際しての重合温度の調節および重合系へ水素添加を行なうことにより分子量を調節することができ、ＡＳＴＭ  Ｊ１６０１に準じて測定した極限粘度［η］は、２．５〜４ｄｌ／ｇ、さらに３〜３．８ｄｌ／ｇであることが好ましい。
さらに得られた重合パウダーに、本発明の目的を損なわない範囲で、耐熱安定剤、耐候安定剤、発錆防止剤、耐銅害安定剤、帯電防止剤など、ポリオレフィンに配合されるそれ自体公知の各種添加剤を添加して、単軸押出機、複軸押出機、ニーダーなどを用いて溶融混練或いは粉砕してペレットまたは粉砕物を得ることができ、ＡＳＴＭ  Ｄ１２３８に準じて測定されたメルトフローレート（ＭＦＲ）は１０〜４０ｇ／１０分、さらに２０〜３０ｇ／１０分であると成形性が良好であり好ましい。
【００１４】
また本発明のポリ４−メチル−１−ペンテン樹脂組成物は、チーグラ・ナッタ触媒などを用いてそれぞれ別々に重合して得られた、４−メチル−１−ペンテン以外の炭素原子数４〜１０のα−オレフィンからなる重合体（Ａ）と、ポリ４−メチル−１−ペンテン（Ｂ）を本発明の量比で配合し、バンバリーミキサー、ヘンシェルミキサー等のミキサーなどを用いて混合、単軸押出機、複軸押出機、ニーダー、などを用いたて溶融混練して造粒或いは粉砕して得ることもできる。
【００１５】
［本発明の樹脂組成物からなるフィルム］
本発明のポリ４−メチル−１−ペンテン樹脂組成物からなるフィルムは、上記のポリ４−メチル−１−ペンテン樹脂組成物を、プレス成形法、押出成形法、インフレーション法、カレンダー法などの公知の方法でフィルム成形して得ることができる。  
【００１６】
本発明のポリ４−メチル−１−ペンテン樹脂フィルムの厚さは、その使用用途にもよるが、離型フィルムとして使用する場合、通常５〜１０００μｍ、好ましくは５０〜１００μｍであるとフィルムの生産性に優れ、フィルム成形時にピンホールが生じることがなく好ましい。また、他の樹脂と多層フィルムを形成してもよく、共押出成形法、押出ラミネート法、熱ラミネート法、ドライラミネート法等で多層フィルムとすることができる。
【００１７】
［離型フィルム］
本発明のポリ４−メチル−１−ペンテン樹脂フィルムである離型フィルムは、プリント基板用離型フィルム、熱硬化性樹脂用離型フィルム、合成皮革用離型フィルムなどに好適に使用できる。本発明のポリ４−メチル−１−ペンテン樹脂フィルムは表面結晶化度が高く、ブロッキング係数が小さいことから離型性が良好であり、離型フィルムとしてこれらの用途に好適に使用することができる。
【実施例】
【００１８】
以下、実施例にて説明するが、本発明はこれらの実施例等によって何等制限されるものではない。実施例および比較例で用いた試料調製方法、物性の測定方法を下記に示した。
【００１９】
［メルトフローレート（ＭＦＲ）］
ＡＳＴＭ  Ｄ１２３８に準じ、荷重５ｋｇ、温度２６０℃の条件で測定した。
【００２０】
［極限粘度［η］］
移動粘度計（離合社製、タイプＶＮＲ０５３Ｕ型）を用い、樹脂０．２５〜０．２７ｇを２５ｍｌのデカリンに溶解させたものを試料とし、ＡＳＴＭ  Ｊ１６０１に準じ１３５℃にて比粘度ηＳＰを測定し、これと濃度との比を濃度０に外挿して極限粘度［η］を求めた。
【００２１】
［半結晶化時間］
示差走査型熱量計（パーキンエルマー社製、ＤＳＣ−７型）を用い、ペレットをプレス成形したシートから切り出した１０ｍｇのサンプルを窒素雰囲気下２８０℃で１０分間熱処理後、降温速度３２０℃／分で２２０℃まで冷却し、２２０℃で温度一定とした際に観察される結晶化曲線において、発熱ピークの積分値の半分に到達するまでの時間ｔ１／２（秒）を測定した。
【００２２】
［表面結晶化度］
Ｔダイ付きキャストフィルム成形機でシリンダー温度３１０℃、チルロール温度２０℃で成形した厚さ５０μｍのフィルムの表面を剃刀にて極薄く削りだした厚さ１μｍのフィルムを試料とし、広角Ｘ線回折測定にて結晶化度を算出した。広角Ｘ線回折は、下記の方法で測定を行う。測定に供するＸ線は、（株）リガク製Ｘ線回折装置ＲＩＮＴ２５００を用いて発生させる。ターゲットとして銅対陰極を用い、出力５０ｋＶ×３００ｍＡのポイントフォーカスで取り出したＸ線を試料に照射し、回折Ｘ線の強度をシンチレーションカウンタで計測する。２θ走査は５〜３５°で行ない、試料の広角Ｘ線回折プロファイルを得る。また、同材料の非晶質試料を用意し、同様の測定を行って得た非晶質試料のＸ線回折プロファイル（非晶ハロー）を用いて、実試料のＸ線回折プロファイルを非晶ハローと結晶ピークとに分離する。実試料の結晶化度は次の通りに求める。はじめにベースラインを切り離し、全面積における結晶ピーク面積総和の比を百分率で求めた。
【００２３】
［ブロッキング係数］
ＡＳＴＭ  Ｄ１８９３−６７に準じて、Ｔダイ付きキャストフィルム成形機でシリンダー温度３１０℃、チルロール温度２０℃で成形した厚さ５０μｍのフィルムから切り出した、６ｃｍ×１２ｃｍのフィルム２枚を重ね合わせ、表面を鏡面処理した２枚の金属板で挟んで、温度１８０℃、５ＭＰａの荷重で３０分間加熱加圧処理した後、室温まで冷却して、（株）インテスコ製２００１型万能材料試験機にて試験速度２００ｍｍ／分、荷重２００ｇ、１８０°剥離の条件で、剪断剥離するときの最大荷重を測定して、ブロッキン係数（ｇｆ／ｃｍ２）を求めた。
【００２４】
［銅箔との剥離性］
ＡＳＴＭ  Ｄ１８９３−６７に準じて、Ｔダイ付きキャストフィルム成形機でシリンダー温度３１０℃、チルロール温度２０℃で成形した厚さ５０μｍのフィルムから切り出した、６ｃｍ×１２ｃｍフィルムと銅箔を重ね合わせ、鏡面処理した２枚の金属板で挟んで、５ＭＰａの荷重下で１８０℃、３０分加熱加圧処理した。次いで室温まで冷却した後、フィルムの端を持って、フィルムを銅箔から剥離した際の剥離性を、○：容易に剥離可能、△：剥離に際して重いと感じる、×：剥離が困難として評価した。
【００２５】
［エポキシ樹脂との剥離性］  
ＡＳＴＭ  Ｄ１８９３−６７に準じて、Ｔダイ付きキャストフィルム成形機でシリンダー温度３１０℃、チルロール温度２０℃で成形した厚さ５０μｍのフィルムから切り出した、６ｃｍ×１２ｃｍのフィルムとエポキシ樹脂からなるシートを重ね合わせ、鏡面処理した２枚の金属板で挟んで、５ＭＰａの荷重下で１８０℃、３０分加熱加圧処理した。次いで室温まで冷却した後、フィルムの端を持って、フィルムを銅箔から剥離した際の剥離性を、○：エポキシ樹脂への接着がなく容易に剥離可能、△：若干の接着があり剥離が重いと感じる、×：接着力が大きく手で剥離させることが不可能として評価した。
【００２６】
［ポリイミドとの剥離性］
ＡＳＴＭ  Ｄ１８９３−６７に準じて、Ｔダイ付きキャストフィルム成形機でシリンダー温度３１０℃、チルロール温度２０℃で成形した厚さ５０μｍのフィルムから切り出した、６ｃｍ×１２ｃｍのフィルムとポリイミド樹脂からなるシートを重ね合わせ、鏡面処理した２枚の金属板で挟んで、５ＭＰａの荷重下で１８０℃、３０分加熱加圧処理した。次いで室温まで冷却した後、フィルムの端を持って、フィルムを銅箔から剥離した際の剥離性を、○：ポリイミド樹脂への接着がなく容易に剥離可能、△：若干の接着があり剥離が重いと感じる、×：接着力が大きく手で剥離させることが不可能として評価した。
【００２７】
［実施例１］
［固体状チタン触媒成分の調製］
本発明のポリ４−メチル−１−ペンテン樹脂組成物の重合に使用した固体状チタン触媒成分は、次のように調整した。
無水塩化マグネシウム７５０ｇ、デカン２８００ｇおよび２−エチルヘキシルアルコ−ル３０８０ｇを１３０℃で３時間加熱反応を行って均一溶液とした後、この溶液中に２−イソブチル−２−イソプロピル−１，３−ジメトキシプロパン２２０ｍｌを添加し、さらに、１００℃にて１時間攪拌混合を行なった。このようにして得られた均一溶液を室温まで冷却した後、この均一溶液３０００ｍｌを、−２０℃に保持した四塩化チタン８００ｍｌ中に、攪拌下４５分間にわたって全量滴下挿入した。挿入終了後、この混合液の温度を４．５時間かけて１１０℃に昇温し、１１０℃に達したところで２−イソブチル−２−イソプロピル−１，３−ジメトキシプロパン５．２ｍｌを添加し、これにより２時間同温度にて攪拌下保持した。２時間の反応終了後、熱濾過にて固体部を採取し、この固体部を１０００ｍｌの四塩化チタンにて再懸濁させた後、再び１１０℃で２時間、加熱反応を行った。反応終了後、再び熱濾過にて固体部を採取し、９０℃デカンおよびヘキサンで洗液中に遊離のチタン化合物が検出されなくなるまで充分洗浄した。以上の操作によって調製した固体状チタン触媒成分はデカンスラリ−として保存したが、この内の一部を、触媒組成を調べる目的で乾燥した。このようにして得られた触媒成分の組成はチタン３．０質量％，マグネシウム１７．０質量％，塩素５７質量％，２−イソブチル−２−イソプロピル−１，３−ジメトキシプロパン１８．８質量％および２−エチルヘキシルアルコ−ル１．３質量％であった。
【００２８】
［ポリ４−メチル−１−ペンテン樹脂組成物の製造］
（本発明の重合体（Ａ）の製造）
内容積８０リットルの攪拌機付きのＳＵＳ製重合槽に窒素雰囲気下、デカン１６リットル、トリエチルアルミニウム０．７６モル、３−メチル−１−ペンテン２．２８リットルおよび上記固体状チタン触媒成分をＴｉ原子換算で０．３８モルを含むデカンスラリー溶液１３．１Ｌを添加した後、２０℃の温度で４５分間予備重合を行った。
（ポリ４−メチル−１−ペンテン（Ｂ）の製造）
内容積１３０リットルの重合器に、室温下にて、デカン１００リットル、２７ｋｇの４−メチル−１−ペンテン、８９０ｇのデセン−１、水素６．７５リットル、トリエチルアルミニウム６７．５ミリモルおよび、上記３−メチル−１−ペンテンを予備重合した触媒をチタン原子換算で２．７ミリモルを加え、重合器内を６０℃に昇温し、その温度を保った。重合時間６時間経過後、重合器からパウダーを取り出し、ろ過した後、ヘキサンで洗浄して、ポリ４−メチル−１−ペンテン樹脂組成物を得た。得られた樹脂組成物の収量は２６ｋｇ、極限粘度[η]は３．６ｄｌ／ｇであり、３−メチル−１−ペンテン重合体の含有量は、０．６質量％、デセン−１含有量は３．３質量％であった。
【００２９】
［フィルムの製造］
上記で得られた、３−メチル−１−ペンテンを０．６質量％含むポリ４−メチル−１−ペンテン樹脂組成物に、従来公知の中和剤、フェノール系酸化防止剤を添加してヘンシェルミキサーにて混合、押出機を用いて２９０℃にて溶融混練してペレットを得た。得られたペレットのメルトフローレートは、２５ｇ／１０分であった。
次いで、Ｔダイ付きキャストフィルム成形機を用い、シリンダー温度３１０℃、チルロール温度２０℃でフィルム成形することで、厚さ５０μｍのキャストフィルムを得た。得られたフィルムの物性評価結果を表１に示した。
【００３０】
［実施例２］
３−メチル−１−ペンテン重合体の含有量が１質量％となるよう、予備重合で３−メチル−１−ペンテン２１リットル使用した以外は実施例１と同様に重合を行ないパウダーを溶融混練してペレットを得た。得られたペレットのＭＦＲは２５ｇ／１０分であった。次いで製膜を行ないフィルムの物性を評価した結果を表１に示した。
【００３１】
［実施例３］
予備重合を３−メチル−１−ブテンで行ない、３−メチル−１−ブテン重合体の含有量が０．６質量％となるよう、予備重合で３−メチル−１−ブテン１２．６リットル使用した以外は、実施例１と同様に重合を行ないパウダーを溶融混練してペレットを得た。得られたペレットのＭＦＲは２５ｇ／１０分であった。次いで製膜を行ないフィルムの物性を評価した結果を表１に示した。
【００３２】
［実施例４］
３−メチル−１−ブテン重合体の含有量が１質量％となるよう、予備重合で３−メチル−１−ブテン２１リットル使用した以外は、実施例３と同様に重合を行ないパウダーを溶融混練してペレットを得た。得られたペレットのＭＦＲは２５ｇ／１０分であった。次いで製膜を行ないフィルムの物性を評価した結果を表１に示した。
【００３３】
［比較例１］
３−メチル−１−ブテン重合体の含有量が０．４質量％となるよう、予備重合で３−メチル−１−ブテン８．４リットルとした以外は、実施例３と同様に重合を行ないパウダーを溶融混練してペレットを得た。得られたペレットのＭＦＲは２５ｇ／１０分であった。次いで製膜を行ないフィルムの物性を評価した結果を表１に示した。
【００３４】
【表１】
2005350601.tif 000002
【産業上の利用可能性】
【００３５】
本発明のポリ４−メチル−１−ペンテン樹脂組成物からなるフィルムは、表面結晶化度が高く、ブロッキング係数が小さいことから離型性が良好であり、プリント配線基板、特に多層フレキシブル配線基板の製造に際して離型フィルムとして好適に使用できる。